複数のグリーンシートを焼成して形成されたセラミック基板部と、前記セラミック基板部の内部に配置されたチップ型電子部品と、を有するセラミック多層基板の製造方法において、少なくとも1枚の前記グリーンシートの前記チップ型電子部品を配置する部分に穴を形成することを含むセラミックシート準備工程と、前記穴を形成したグリーンシートの前記穴に前記チップ型電子部品を配置し、その後、前記穴の前記チップ型電子部品上からガラスペーストを塗布し、その後、前記複数のグリーンシートを積層し、チップ型電子部品-グリーンシート積層体を準備する積層配置工程と、前記チップ型電子部品-グリーンシート積層体を、そのチップ型電子部品-グリーンシート積層体の厚さ方向に加圧する加圧工程と、グリーンシートの焼成温度を印加するグリーンシート焼成工程と、を含むセラミック多層基板の製造方法。前記ガラスペーストの成分が、前記グリーンシートに含有する同一の無機成分をペースト化したものであること、を特徴とする請求項1記載のセラミック多層基板の製造方法。前記従来例における課題は、複数のセラミック製のグリーンシートを積層し、更にそのグリーンシート間にチップ型電子部品を配置した後に、それら積層されたグリーンシートを焼成するセラミック多層基板では、チップ型電子部品の両端のチップ型電子部品電極近傍に隙間が生じていた。その隙間が起因として、例えば衝撃等の外乱を受けた場合、内蔵されたチップ型電子部品とセラミック多層基板の内部配線部との電気的接続が外れてしまい、そのことによって、セラミック多層基板の製造工程の歩留まりが低下していた。そこで、本発明は、この課題を解決し、セラミック多層基板の製造工程の歩留まり向上する事を目的とする。そして、この目的を達成するために本発明は、複数のグリーンシートを焼成して形成されたセラミック基板部と、前記セラミック基板部の内部に配置されたチップ型電子部品と、を有するセラミック多層基板の製造方法において、少なくとも1枚の前記グリーンシートの前記チップ型電子部品を配置する部分に穴を形成することを含むセラミックシート準備工程と、前記穴を形成したグリーンシートの前記穴に前記チップ型電子部品を配置し、その後、前記穴の前記チップ型電子部品上からガラスペーストを塗布し、その後、前記複数のグリーンシートを積層し、チップ型電子部品-グリーンシート積層体を準備する積層配置工程と、前記チップ型電子部品-グリーンシート積層体を、そのチップ型電子部品-グリーンシート積層体の厚さ方向に加圧する加圧工程と、グリーンシートの焼成温度を印加するグリーンシート焼成工程と、を含むセラミック多層基板の製造方法とした。これにより所期の目的を達成するものである。以上のように本発明は、複数のグリーンシートを焼成して形成されたセラミック基板部と、前記セラミック基板部の内部に配置されたチップ型電子部品と、を有するセラミック多層基板の製造方法において、少なくとも1枚の前記グリーンシートの前記チップ型電子部品を配置する部分に穴を形成することを含むセラミックシート準備工程と、前記穴を形成したグリーンシートの前記穴に前記チップ型電子部品を配置し、その後、前記穴の前記チップ型電子部品上からガラスペーストを塗布し、その後、前記複数のグリーンシートを積層し、チップ型電子部品-グリーンシート積層体を準備する積層配置工程と、前記チップ型電子部品-グリーンシート積層体を、そのチップ型電子部品-グリーンシート積層体の厚さ方向に加圧する加圧工程と、グリーンシートの焼成温度を印加するグリーンシート焼成工程と、を含むセラミック多層基板の製造方法としたので、セラミック多層基板の製造工程の歩留まり向上する事ができる。すなわち、本発明においては、少なくとも1枚のグリーンシートに前記チップ型電子部品を配置する部分に穴を形成し、その後、前記穴に前記チップ型電子部品を配置し、その後、前記穴の前記チップ型電子部品上からガラスペーストを塗布することにより、チップ型電子部品の両端のチップ型電子部品電極近傍に発生する隙間を防止し、この隙間を起因とするセラミック基板部の内部配線部との電気的接続不良の発生を防止することができるので、その結果として、セラミック多層基板の製造工程の歩留まりを向上することができるのである。以下に、本発明のセラミック基板の実施の形態を図面とともに詳細に説明する。実施の形態1まず、はじめに、本発明の実施1におけるセラミック多層基板の構成に関して説明する。図1は、実施の形態1におけるセラミック多層基板の断面図を示すものである。図1に示すように、セラミック多層基板1は、複数具体的には本実施形態では後述のように3枚のセラミック製のグリーンシートを焼成して形成されたセラミック基板部2と、セラミック基板部2の内部に配置されたチップ型電子部品3を有している。また、チップ型電子部品3の両端のチップ型電子部品電極4には、内部配線部7が接続されている。更に、セラミック基板部2内部のチップ型電子部品3の周辺には、ビア6、内部配線部7が形成されている。また、セラミック基板部2の表裏面には、このセラミック多層基板1に所望の電子部品例えばLEDを実装するための外部電極部9や、所望の電子回路パターン配線部10を有している。本実施形態において、セラミック基板部2は、後述で再度説明するが、何れも、アルミナ粉末を55[wt]、ガラス粉末を45[wt]の割合で配合したガラスセラミックの組成物で、シート状の形状のグリーンシートと呼ばれるものを、複数枚少なくとも2枚以上積層し、加圧し、その後、900[°C]にて焼成することによって形成する。なお、本実施形態のセラミック基板部2においては、三枚のグリーンシートを積層、焼成したものを用いた。また、本実施形態において、セラミック基板部2の内部にあるビア6は、前述の焼成前のグリーンシートに、予め、例えば、NCパンチプレスNumericalControlパンチプレスによって孔を形成し、その後、その孔に導体ペーストを充填し、更に前述のセラミックシートを焼成する際に同時に焼成される事によって形成する。なお、本実施形態において、銀Ag粒子とガラス成分を含有する導体ペーストを用いた。また、本実施形態において、セラミック基板部2の内部にある内部配線部7は、前述の焼成前のグリーンシートに、予め、スクリーン印刷法を用いて所望のパターンに印刷して形成後、前述のセラミックシートを焼成する際に同時に焼成される事によって形成している。なお、本実施形態においては、銀Ag粒子とガラス成分を含有する導体ペーストを用いた。また、本実施形態において、セラミック基板部2の表裏面の外部電極9、電子回路パターン配線部10は、前述のグリーンシートを焼成後、導体ペーストをスクリーン印刷法を用いて所望のパターンに印刷して形成後、前述のセラミックシートを焼成する温度より低い温度で、かつ、この導体ペーストが十分に焼成される温度にて熱処理を行うことによって形成する。なお、本実施形態においては、ビア6、内部配線部7と同じく、銀Ag粒子とガラス成分を含有する導体ペーストを用いた。また、本実施形態において、チップ型電子部品3は、液晶のバックライト向けLEDの駆動する電子回路にしばしば使用されるバリスタを用いた。それでは、以下に、本発明の実施の形態1におけるセラミック多層基板1の製造方法について説明する。図2は、本実施形態のセラミック多層基板1のプロセスフローを示す図であり、大きく分けて、ステップ1:グリーンシート準備工程と、ステップ2:積層配置工程と、ステップ3:焼成工程と、ステップ4:拘束層除去工程と、ステップ5:外部電極電子回路パターン配線部形成工程という、5つのステップからなるものである。[ステップ1:グリーンシート準備工程]先ずは、図3を用いてステップ1について説明する。図3は、本発明の実施の形態1におけるグリーンシート準備工程において作成するグリーンシートの断面図を示すものである。本実施形態においては、純のグリーンシートアルミナ粉末を55[wt]、ガラス粉末を45[wt]の割合で配合したガラスセラミックの組成物で、シート状の形状のものから、図3a~図3cに示すように、グリーンシート11A図3a、グリーンシート11B図3b、グリーンシート11C図3cを作成する。まず、はじめに、図3aに示すグリーンシート11Aに関して説明する。グリーンシート11Aには、例えば、NCパンチプレスによって孔を形成し、その後、その孔に導体ペーストを充填することによって、ビア6を形成する。これにて、グリーンシート11Aが完成する。次に、図3bに示すグリーンシート11Bに関して説明する。グリーンシート11Bは、例えば、NCパンチプレスによって、穴5を形成する。本実施形態においては、後の工程で、この穴5内に配置するチップ型電子部品3のサイズが0603サイズ0.6[mm]x0.3[mm]であるため、直径0.65[mm]の穴5を形成した。次に、グリーンシート11Aと同様に、ビア6を形成する。その次に、グリーンシート11B上面に導体ペーストを、クリーン印刷法を用いて所望のパターンに印刷して形成後、内部配線部7を形成する。これにて、グリーンシート11Bが完成する。次に、図3cに示すグリーンシート11Cに関して説明する。グリーンシート11Cは、はじめに、グリーンシート11Aと同様に、ビア6を形成する。これにて、グリーンシート11Cが完成する。[ステップ2:積層配置工程]次に、図4、図5を用いてステップ2について説明する。図4は、本発明の実施の形態1におけるチップ型電子部品-グリーンシート積層体12の積層手順を示す断面図である。また、図5は、本発明の実施の形態1における積層配置工程にて作成されるチップ型電子部品-グリーンシート積層体12の断面図を示すものである。まず、はじめに、図4、図5、及び後述の図6中に示している拘束層13に関して説明する。一般に、アルミナ粉末とガラス粉末を配合したガラスセラミックの組成物で、シート状の形状のグリーンシートを、高温を印加すると、アルミナ粉末とガラス粉末が焼成することによって、そのグリーンシートの体積平面方向、および厚さ方向に収縮する。本実施形態においても、次の工程であるステップ3:焼成工程にて、チップ型電子部品-グリーンシート積層体12に、熱を印加するのであるが、その際、それらグリーンシート11A、11B、11Cを挟み込むように、印加する温度では焼成しない成分のセラミックからなる拘束層13を上下面に配置しておく。こうすることによって、グリーンシート11A、11B、11Cは、図4中に示す、X方向、およびY方向すなわち、チップ型電子部品-グリーンシート積層体12の平面方向には収縮せず、Z方向すなわち、チップ型電子部品-グリーンシート積層体12の厚さ方向にのみ収縮する。このX方向、Y方向に収縮させないために、この拘束層13を使用するのである。本実施形態においては、アルミナ粉末をシート状に成形したものを拘束層13として用いた。次に、図4を用いて、グリーンシート11A、11B、11C、およびチップ型電子部品3を積層し、チップ型電子部品-グリーンシート積層体12を準備する方法を説明する。まず、拘束層13上に、グリーンシート11Aを積層する。次に、グリーンシート11A上にグリーンシート11Bを、グリーンシート11Aに形成されているビア7と、グリーンシート11Bに形成されているビア7の位置が合うように位置合わせを実施しながら積層する。次に、グリーンシート11B上の穴5の位置に、チップ型電子部品3を配置する。その次に、グリーンシート11Bの穴5中にあるチップ型電子部品3上から、ガラスペースト14を塗布する。その次に、グリーンシート11B上に、グリーンシート11Cを積層する。最後に、グリーンシート11C上に、拘束層13を配置する。このようにして、図5に示すような、チップ型電子部品-グリーンシート積層体12が準備されるのである。ここで、本実施形態においては、ガラスペースト14としては、アルミナ粉末を55[wt]、ガラス粉末を45[wt]の割合で配合し、それを樹脂に混合したガラスセラミック含有のガラスペーストを用いた。[ステップ3:焼成工程]次に、ステップ3の焼成工程について説明する。この工程では、図5に示すチップ型電子部品-グリーンシート積層体12の上下面拘束層13側から、加圧を行った後、グリーンシート11A、11B、11Cが焼成する温度にて加熱を行う。本実施形態では、上下方向の圧力は0.5MPa、印加した熱の温度は900°C、印加時間1時間で行なった。この焼成工程後、図6に示すように、チップ型電子部品-グリーンシート積層体12は、その厚さ方向に収縮したものになる。[ステップ4:拘束層除去工程]次に、ステップ3の拘束層除去工程について説明する。この工程では、水96gと平均粒径0.1~10umのアルミナ粉末4gの割合の混合物を、圧力0.4[MPa]の圧縮空気にて、拘束層13上から吹き付ける。こうすることによって、拘束層13のみ除去することができ、図7に示すようなものになる。[ステップ5:外部電極電子回路パターン配線部形成工程]次に、ステップ5の外部電極電子回路パターン配線部形成工程について説明する。ステップ3にて焼成されたチップ型電子部品-グリーンシート積層体12の表裏面上下面に、図1に示すような、所望の外部電極部9や、電子回路パターン配線部10を形成する。本実施形態においては、前述のように、スクリーン印刷法を用いて、導体ペーストを所望のパターンに印刷して形成し、その後、ステップ3の焼成工程で印加した温度より低い温度で、かつ、導体ペーストが十分に焼成される温度にて熱処理を行うことによって形成した。本実施形態においては、この導体ペーストの焼成温度が700°Cの銀Agペーストを用い、焼成のための熱処理温度は750°Cを用いた。この工程後のチップ型電子部品-グリーンシート積層体12は、図1に示すような、本実施形態のセラミック多層基板になる。以上のように、図2に示すステップ1からステップ5を行うことによって、本実施形態のセラミック基板を製造することができる。以上のように、本実施形態においては、複数のグリーンシートグリーンシート11A、11B、11Cを焼成して形成されたセラミック基板部2と、セラミック基板部2の内部に配置されたチップ型電子部品3と、を有するセラミック多層基板1の製造方法において、少なくとも1枚の前記グリーンシートグリーンシート11Bのチップ型電子部品3を配置する部分に穴5を形成することを含むセラミックシート準備工程と、穴5を形成したグリーンシートグリーンシート11Bの穴5にチップ型電子部品3を配置し、その後、穴5のチップ型電子部品3上からガラスペースト14を塗布し、その後、複数のグリーンシートグリーンシート11Cを積層し、チップ型電子部品-グリーンシート積層体12を準備する積層配置工程と、チップ型電子部品-グリーンシート積層体12を、そのチップ型電子部品-グリーンシート積層体12の厚さ方向に加圧する加圧工程と、グリーンシートの焼成温度を印加するグリーンシート焼成工程と、を含むセラミック多層基板1の製造方法としたので、セラミック多層基板の製造工程の歩留まりを向上することができる。すなわち、本実施形態においては、少なくとも1枚のグリーンシートグリーンシート11Bにチップ型電子部品3を配置する部分に穴5を形成し、その後、穴5にチップ型電子部品3を配置し、その後、穴5のチップ型電子部品3上からガラスペースト14を塗布することにより、チップ型電子部品3の両端のチップ型電子部品電極3近傍に発生する隙間を防止し、この隙間を起因とするセラミック基板部2の内部配線部7との電気的接続不良の発生を防止することができるので、その結果として、セラミック多層基板1の製造工程の歩留まりを向上することができるのである。